(57)【要約】【課題】光導波路に要求される種々の特性をバランスよく確保できながら、ドライプロセスによるコア層の形成に好適に適用できる光導波路コア形成用感光性エポキシ樹脂組成物、光導波路コア形成用感光性フィルム、光導波路、光電気混載基板および光導波路の製造方法を提供すること。【解決手段】光導波路コア形成用感光性エポキシ樹脂組成物に、樹脂成分と、光カチオン重合開始剤とを含有させ、樹脂成分に、３つ以上のエポキシ基を有するクレゾールノボラック型エポキシ樹脂と、２つのエポキシ基を有する固形のビスフェノール型エポキシ樹脂と、２つのエポキシ基を有する液状のビスフェノール型エポキシ樹脂と、固形のフルオレン環含有エポキシ化合物と、を含有させる。【選択図】図５
2018146710.tif 000002
【特許請求の範囲】
【請求項１】
樹脂成分と、光カチオン重合開始剤と、を含有し、
前記樹脂成分は、
３つ以上のエポキシ基を有するクレゾールノボラック型エポキシ樹脂と、
２つのエポキシ基を有する固形のビスフェノール型エポキシ樹脂と、
２つのエポキシ基を有する液状のビスフェノール型エポキシ樹脂と、
固形のフルオレン環含有エポキシ化合物と、を含有することを特徴とする、光導波路コア形成用感光性エポキシ樹脂組成物。
【請求項２】
前記クレゾールノボラック型エポキシ樹脂と、前記固形のビスフェノール型エポキシ樹脂と、前記液状のビスフェノール型エポキシ樹脂と、前記固形のフルオレン環含有エポキシ化合物との総和１００質量部に対して、
前記クレゾールノボラック型エポキシ樹脂の含有割合は、４５質量部以上６０質量部以下であり、
前記固形のビスフェノール型エポキシ樹脂の含有割合は、１５質量部以上２５質量部以下であり、
前記液状のビスフェノール型エポキシ樹脂の含有割合は、１５質量部以上２５質量部以下であり、
前記固形のフルオレン環含有エポキシ化合物の含有割合は、５質量部以上１５質量部以下であることを特徴とする、請求項１に記載の光導波路コア形成用感光性エポキシ樹脂組成物。
【請求項３】
請求項１または２に記載の光導波路コア形成用感光性エポキシ樹脂組成物を含む樹脂組成物層を備えることを特徴とする、光導波路コア形成用感光性フィルム。
【請求項４】
請求項１または２に記載の光導波路コア形成用感光性エポキシ樹脂組成物の硬化物を含むコア層を備えることを特徴とする、光導波路。
【請求項５】
前記コア層を被覆し、屈折率が１．５５４以下のクラッド層をさらに備えることを特徴とする、請求項４に記載の光導波路。
【請求項６】
請求項４または５に記載の光導波路を備えることを特徴とする、光電気混載基板。
【請求項７】
アンダークラッド層を形成する工程と、
請求項３に記載の光導波路コア形成用感光性フィルムが有する前記樹脂組成物層を前記アンダークラッド層に貼り付ける工程と、
前記樹脂組成物層を露光および現像して、前記アンダークラッド層上にコア層を形成する工程と、
前記コア層を被覆するように、前記アンダークラッド層上にオーバークラッド層を形成する工程と、を含むことを特徴とする光導波路の製造方法。
【発明の詳細な説明】
【技術分野】
【０００１】
本発明は、光導波路コア形成用感光性エポキシ樹脂組成物、光導波路コア形成用感光性フィルム、光導波路、光電気混載基板および光導波路の製造方法に関する。
【背景技術】
【０００２】
従来より、光信号を伝送する光導波路が知られている。光導波路は、光信号が通過するコア層と、コア層を被覆するクラッド層とを備えている。
【０００３】
コア層は、光導波路の性能を確保するために、種々の特性をバランスよく備えることが要求される。例えば、コア層は、光損失を抑制するための低い吸収損失（直線損失）および高い屈折率、光導波路の柔軟性を確保するための優れた柔軟性、フォトリソグラフィにより形成するための優れたパターニング性などが要求される。
【０００４】
このようなコア層の材料として、エポキシ樹脂および光カチオン重合開始剤を含有し、エポキシ樹脂が固形エポキシ樹脂成分のみで構成される光導波路形成用感光性エポキシ樹脂組成物が提案されている（例えば、特許文献１参照。）。
【０００５】
そして、光導波路形成用感光性エポキシ樹脂組成物は、ウェットプロセスにより、コア層を形成する。具体的には、光導波路形成用感光性エポキシ樹脂組成物を有機溶剤に溶解して感光性ワニスを調製し、感光性ワニスをアンダークラッド層上に塗工して乾燥した後、乾燥後のドライフィルムを露光および現像してコア層を形成する。
【先行技術文献】
【特許文献】
【０００６】
【特許文献１】国際公開第２０１６／２０３９９９号
【発明の概要】
【発明が解決しようとする課題】
【０００７】
しかし、図６Ａに示すように、ウェットプロセスでコア層を形成する場合、感光性ワニスをアンダークラッド層３１上に塗工するので、塗工表面３３Ａが均一となる。そのため、製造工程においてアンダークラッド層３１に凹み３２が生じていると、アンダークラッド層３１の凹み３２に対応する部分の塗膜３３の厚みＴ１が、凹み３２のない部分の厚みＴ２（アンダークラッド層３１の平坦面に対応する部分の塗膜３３の厚み）よりも厚くなる。
【０００８】
すると、感光性ワニスの塗膜３３を乾燥して形成するドライフィルム３４の厚みを、全体にわたって一定にできず、ひいては、ドライフィルム３４を露光および現像して形成するコア層の寸法精度が低下してしまうという不具合がある。
【０００９】
そこで、別途、感光性ワニスをキャリアフィルム上に塗工し乾燥させて厚みが一定なドライフィルムを調製し、そのドライフィルムをアンダークラッド層に貼り付けるドライプロセスが検討される。
【００１０】
このようなドライプロセスでは、図６Ｂに示すように、アンダークラッド層３１が凹み３２を有する場合であっても、ドライフィルム３４は、アンダークラッド層３１の凹み３２に追従して貼り付けられるため、ドライフィルム３４の厚みを全体にわたって一定にでき、コア層の寸法精度の向上を図ることができる。
【００１１】
一方、ドライプロセスでは、ドライフィルム３４がアンダークラッド層３１に貼り付けられた後、キャリアフィルム３５がドライフィルム３４から剥離されるので、ドライフィルム３４は、アンダークラッド層３１に密着するためのタック性と、キャリアフィルム３５の剥離性との両立が要求される。
【００１２】
しかし、特許文献１に記載の光導波路形成用感光性エポキシ樹脂組成物から調製されたドライフィルムは、ドライプロセスに要求されるタック性を確保できず、アンダークラッド層に安定して密着できない。
【００１３】
そこで、本発明は、光導波路に要求される種々の特性をバランスよく確保できながら、ドライプロセスによるコア層の形成に好適に適用できる光導波路コア形成用感光性エポキシ樹脂組成物、光導波路コア形成用感光性フィルム、光導波路、光電気混載基板および光導波路の製造方法を提供する。
【課題を解決するための手段】
【００１４】
本発明［１］は、樹脂成分と、光カチオン重合開始剤と、を含有し、前記樹脂成分は、３つ以上のエポキシ基を有するクレゾールノボラック型エポキシ樹脂と、２つのエポキシ基を有する固形のビスフェノール型エポキシ樹脂と、２つのエポキシ基を有する液状のビスフェノール型エポキシ樹脂と、固形のフルオレン環含有エポキシ化合物と、を含有する光導波路コア形成用感光性エポキシ樹脂組成物を含んでいる。
【００１５】
本発明［２］は、前記クレゾールノボラック型エポキシ樹脂と、前記固形のビスフェノール型エポキシ樹脂と、前記液状のビスフェノール型エポキシ樹脂と、前記固形のフルオレン環含有エポキシ化合物との総和１００質量部に対して、前記クレゾールノボラック型エポキシ樹脂の含有割合は、４５質量部以上６０質量部以下であり、前記固形のビスフェノール型エポキシ樹脂の含有割合は、１５質量部以上２５質量部以下であり、前記液状のビスフェノール型エポキシ樹脂の含有割合は、１５質量部以上２５質量部以下であり、前記固形のフルオレン環含有エポキシ化合物の含有割合は、５質量部以上１５質量部以下である、上記［１］に記載の光導波路コア形成用感光性エポキシ樹脂組成物を含んでいる。
【００１６】
本発明［３］は、上記［１］または［２］に記載の光導波路コア形成用感光性エポキシ樹脂組成物を含む樹脂組成物層を備える、光導波路コア形成用感光性フィルムを含んでいる。
【００１７】
本発明［４］は、上記［１］または［２］に記載の光導波路コア形成用感光性エポキシ樹脂組成物の硬化物を含むコア層を備える、光導波路を含んでいる。
【００１８】
本発明［５］は、前記コア層を被覆し、屈折率が１．５５４以下のクラッド層をさらに備える、上記［４］に記載の光導波路を含んでいる。
【００１９】
本発明［６］は、上記［４］または［５］に記載の光導波路を備える、光電気混載基板を含んでいる。
【００２０】
本発明［７］は、アンダークラッド層を形成する工程と、上記［３］に記載の光導波路コア形成用感光性フィルムが有する前記樹脂組成物層を前記アンダークラッド層に貼り付ける工程と、前記樹脂組成物層を露光および現像して、前記アンダークラッド層上にコア層を形成する工程と、前記コア層を被覆するように、前記アンダークラッド層上にオーバークラッド層を形成する工程と、を含む導波路の製造方法を含んでいる。
【発明の効果】
【００２１】
本発明の光導波路コア形成用感光性エポキシ樹脂組成物では、樹脂成分が、架橋性成分であるクレゾールノボラック型エポキシ樹脂と、柔軟性付与成分である固形のビスフェノール型エポキシ樹脂および液状のビスフェノール型エポキシ樹脂と、屈折率調整成分である固形のフルオレン環含有エポキシ化合物とを含有している。
【００２２】
そのため、光導波路コア形成用感光性エポキシ樹脂組成物の硬化物を含むコア層は、低い吸収損失、優れたパターニング性、優れた柔軟性および高い屈折率をバランスよく確保できる。
【００２３】
また、柔軟性付与成分が液状のビスフェノール型エポキシ樹脂を含んでいるので、光導波路コア形成用感光性エポキシ樹脂組成物を含む樹脂組成物層にタック性を付与することができる。
【００２４】
よって、光導波路コア形成用感光性エポキシ樹脂組成物は、光導波路に要求される種々の特性をバランスよく確保できながら、ドライプロセスによるコア層の形成に好適に適用することができる。
【００２５】
本発明の光導波路コア形成用感光性フィルムは、上記した光導波路コア形成用感光性エポキシ樹脂組成物を含む樹脂組成物層を備えるので、光導波路に要求される種々の特性をバランスよく確保できながら、ドライプロセスによるコア層の形成に好適に適用することができる。
【００２６】
本発明の光導波路は、上記した光導波路コア形成用感光性エポキシ樹脂組成物の硬化物を含むコア層を備えるので、光導波路に要求される種々の特性をバランスよく確保できながら、コア層の寸法精度の向上を図ることができる。
【００２７】
本発明の光電気混載基板は、上記した光導波路を備えるので、光導波路に要求される種々の特性をバランスよく確保できながら、コア層の寸法精度の向上を図ることができる。
【００２８】
本発明の光導波路の製造方法によれば、上記した光導波路コア形成用感光性フィルムが有する前記樹脂組成物層をアンダークラッド層に貼り付けた後、樹脂組成物層を露光および現像して、アンダークラッド層上にコア層を形成する。つまり、コア層をドライプロセスにより形成できる。
【００２９】
そのため、要求される種々の特性をバランスよく有し、かつ、優れた寸法精度を有するコア層を備える光導波路を円滑に製造することができる。
【図面の簡単な説明】
【００３０】
【図１】図１は、本発明の光導波路コア形成用感光性フィルムの一実施形態の断面図を示す。
【図２】図２は、本発明の光電気混載基板の一実施形態の平面図を示す。
【図３】図３は、図２に示す光電気混載基板におけるＡ−Ａ断面図を示す。
【図４】図４は、図２に示す光電気混載基板におけるＢ−Ｂ断面図を示す。
【図５】図５Ａ〜図５Ｆは、図３に示す光電気混載基板の製造工程図を示し、図５Ａが、アンダークラッド層を形成する工程、図５Ｂが、アンダークラッド層にコア用樹脂組成物層を貼り付ける工程、図５Ｃが、コア用樹脂組成物層を露光する工程、図５Ｄが、コア用樹脂組成物層からキャリアフィルムを剥離する工程、図５Ｅが、コア層を現像する工程、図５Ｆが、オーバークラッド層を形成する工程を示す。
【図６】図６Ａは、ウェットプロセスを説明するための説明図を示す。図６Ｂは、ドライプロセスを説明するための説明図を示す。
【発明を実施するための形態】
【００３１】
＜光導波路コア形成用感光性エポキシ樹脂組成物＞
本発明の光導波路コア形成用感光性エポキシ樹脂組成物（以下、コア用エポキシ樹脂組成物とする。）について説明する。コア用エポキシ樹脂組成物は、光導波路が備えるコア層の材料であって、樹脂成分と、光カチオン重合開始剤とを含有する。
１．樹脂成分
樹脂成分は、クレゾールノボラック型エポキシ樹脂と、固形のビスフェノール型エポキシ樹脂と、液状のビスフェノール型エポキシ樹脂と、固形のフルオレン環含有エポキシ化合物とを含有し、好ましくは、それらのみからなる。
【００３２】
なお、以下において、「固形」とは、常温（２５℃±５℃）において、流動性を有さない固体状態であることを示し、「液状」とは、常温（２５℃±５℃）において、流動性を有する液体状態であることを示す。
（１−１）クレゾールノボラック型エポキシ樹脂
クレゾールノボラック型エポキシ樹脂は、架橋性成分であって、３つ以上のエポキシ基を有する。クレゾールノボラック型エポキシ樹脂は、常温（２５℃±５℃）において、流動性を有さない固体状態であり、例えば、下記一般式（１）に示される。
一般式（１）
【００３３】
【化１】
2018146710.tif 000003
【００３４】
［一般式（１）中において、ｎは、１以上４以下の整数を示す。］
上記一般式（１）に示されるクレゾールノボラック型エポキシ樹脂は、クレゾールノボラック構造を含有する（からなる）主鎖と、グリシジルエーテルユニットを含有する側鎖とを有する。
【００３５】
樹脂成分がクレゾールノボラック型エポキシ樹脂を含有すると、後述するコア層の吸収損失の低減を確実に図ることができ、光損失の低減を確実に図ることができる。
【００３６】
クレゾールノボラック型エポキシ樹脂は、市販品を用いることもできる。クレゾールノボラック型エポキシ樹脂の市販品として、例えば、ＹＤＣＮ−７０４Ａ（エポキシ当量２０４〜２１６ｇ／ｅｑ．）、ＹＤＣＮ−７００−１０（エポキシ当量１９８〜２１０ｇ／ｅｑ．）、ＹＤＣＮ−７００−７（エポキシ当量１９６〜２１０ｇ／ｅｑ．）、ＹＤＣＮ−７００−３（エポキシ当量１９４〜２０８ｇ／ｅｑ．）（いずれも新日鉄住金化学社製）などが挙げられる。このようなクレゾールノボラック型エポキシ樹脂は、単独使用または２種類以上併用することができる。
【００３７】
クレゾールノボラック型エポキシ樹脂の含有割合は、クレゾールノボラック型エポキシ樹脂と、固形のビスフェノール型エポキシ樹脂と、液状のビスフェノール型エポキシ樹脂と、固形のフルオレン環含有エポキシ化合物との総和（以下、総エポキシ成分とする。）１００質量部に対して、例えば、３０質量部以上、好ましくは、４５質量部以上、さらに好ましくは、５０質量部以上、例えば、７０質量部以下、好ましくは、６０質量部以下である。
【００３８】
クレゾールノボラック型エポキシ樹脂の含有割合が上記下限以上であれば、後述するコア層の吸収損失の低減を図ることができながら、パターニング性の向上を図ることができる。クレゾールノボラック型エポキシ樹脂の含有割合が上記上限以下であれば、他のエポキシ成分の含有量を確保することができ、光導波路に要求される種々の特性をよりバランスよく確保できる。
（１−２）固形のビスフェノール型エポキシ樹脂
固形のビスフェノール型エポキシ樹脂は、液状のビスフェノール型エポキシ樹脂とともに、後述するコア層に柔軟性を付与する柔軟性付与成分である。
【００３９】
固形のビスフェノール型エポキシ樹脂は、２つのエポキシ基を有する。例えば、固形のビスフェノール型エポキシ樹脂は、複数の芳香族環を含む分子鎖と、分子鎖の両末端に結合するエポキシ基とを有する。
【００４０】
固形のビスフェノール型エポキシ樹脂におけるエポキシ当量は、例えば、４５０ｇ／ｅｑ．以上、好ましくは、５００ｇ／ｅｑ．以上、例えば、５０００ｇ／ｅｑ．以下、好ましくは、８００ｇ／ｅｑ．以下である。
【００４１】
このような固形のビスフェノール型エポキシ樹脂として、例えば、固形のビスフェノールＡ型エポキシ樹脂が挙げられる。
【００４２】
固形のビスフェノール型エポキシ樹脂が固形のビスフェノールＡ型エポキシ樹脂を含むと、コア層の柔軟性の向上を確実に図ることができる。また、固形のビスフェノール型エポキシ樹脂は、好ましくは、固形のビスフェノールＡ型エポキシ樹脂からなる。
【００４３】
固形のビスフェノールＡ型エポキシ樹脂は、ビスフェノールＡとエピクロルヒドリンとの共重合体であり、分子鎖の両末端にグリシジルエーテルユニットを有する。
【００４４】
固形のビスフェノールＡ型エポキシ樹脂は、市販品を用いることもできる。固形のビスフェノールＡ型エポキシ樹脂の市販品として、例えば、ＪＥＲ１００２（エポキシ当量６００〜７００ｇ／ｅｑ．）、ＪＥＲ１００３（エポキシ当量６７０〜７７０ｇ／ｅｑ．）、ＪＥＲ１００４（エポキシ当量８７５〜９７５ｇ／ｅｑ．）、ＪＥＲ１００７（エポキシ当量１７５０〜２２００ｇ／ｅｑ．）、ＪＥＲ１０１０（エポキシ当量３０００〜５０００ｇ／ｅｑ．）（いずれも三菱化学社製）などが挙げられる。このような固形のビスフェノールＡ型エポキシ樹脂は、単独使用または２種類以上併用することができる。
【００４５】
また、樹脂成分は、固形のビスフェノール型エポキシ樹脂として、固形のビスフェノールＡ型エポキシ樹脂に加えて、固形のビスフェノールＦ型エポキシ樹脂などの他のビスフェノール型エポキシ樹脂を含むこともできる。
【００４６】
樹脂成分が固形のビスフェノールＡ型エポキシ樹脂および他のビスフェノール型エポキシ樹脂を含有する場合、固形のビスフェノール型エポキシ樹脂において、固形のビスフェノールＡ型エポキシ樹脂が主成分であり、固形の他のビスフェノール型エポキシ樹脂（ビスフェノールＦ型エポキシ樹脂など）が副成分である。固形のビスフェノールＡ型エポキシ樹脂は、固形のビスフェノール型エポキシ樹脂全量（ビスフェノールＡ型エポキシ樹脂と他のビスフェノール型エポキシ樹脂との総和）に対して、例えば、９０質量％以上１００質量％以下であり、固形の他のビスフェノール型エポキシ樹脂（固形のビスフェノールＦ型エポキシ樹脂）は、固形のビスフェノール型エポキシ樹脂全量に対して、例えば、０質量％以上１０質量％以下である。
【００４７】
固形のビスフェノール型エポキシ樹脂の含有割合は、総エポキシ成分１００質量部に対して、例えば、１０質量部以上、好ましくは、１５質量部以上、さらに好ましくは、２０質量部以上、例えば、３０質量部以下、好ましくは、２５質量部以下、さらに好ましくは、２２質量部以下である。
【００４８】
固形のビスフェノール型エポキシ樹脂の含有割合が上記下限以上であれば、後述するコア層の柔軟性の向上を確実に図ることができる。固形のビスフェノール型エポキシ樹脂の含有割合が上記上限以下であれば、他のエポキシ成分の含有量を確保することができ、光導波路に要求される種々の特性を確実によりバランスよく確保できる。
（１−３）液状のビスフェノール型エポキシ樹脂
液状のビスフェノール型エポキシ樹脂は、柔軟性付与成分であるとともに、後述するコア用樹脂組成物層にタック性を付与するタック性付与成分である。
【００４９】
液状のビスフェノール型エポキシ樹脂は、２つのエポキシ基を有する。例えば、液状のビスフェノール型エポキシ樹脂は、複数の芳香族環を含む分子鎖と、分子鎖の両末端に結合するエポキシ基とを有する。
【００５０】
液状のビスフェノール型エポキシ樹脂におけるエポキシ当量は、例えば、１７０ｇ／ｅｑ．以上、好ましくは、１８０ｇ／ｅｑ．以上、例えば、３００ｇ／ｅｑ．以下、好ましくは、２００ｇ／ｅｑ．以下である。
【００５１】
このような液状のビスフェノール型エポキシ樹脂として、例えば、液状のビスフェノールＡ型エポキシ樹脂が挙げられる。
【００５２】
液状のビスフェノール型エポキシ樹脂が液状のビスフェノールＡ型エポキシ樹脂を含むと、後述するコア層の柔軟性の向上を確実に図ることができる。また、液状のビスフェノール型エポキシ樹脂は、好ましくは、液状のビスフェノールＡ型エポキシ樹脂からなる。
【００５３】
液状のビスフェノールＡ型エポキシ樹脂は、繰り返し数を除いて、固形のビスフェノールＡ型エポキシ樹脂と同様の構造を有する。
【００５４】
液状のビスフェノールＡ型エポキシ樹脂は、市販品を用いることもできる。液状のビスフェノールＡ型エポキシ樹脂の市販品として、例えば、ＪＥＲ８２８（エポキシ当量１８４〜１９４ｇ／ｅｑ．）、ＪＥＲ８２５（エポキシ当量１７０〜１８０ｇ／ｅｑ．）、ＪＥＲ８２７（エポキシ当量１８０〜１９０ｇ／ｅｑ．）、ＪＥＲ８２８ＥＬ（エポキシ当量１８４〜１９４ｇ／ｅｑ．）、ＪＥＲ８２８ＵＳ（エポキシ当量１８４〜１９４ｇ／ｅｑ．）、ＪＥＲ８２８ＸＡ（エポキシ当量１９７〜２１５ｇ／ｅｑ．）（いずれも三菱化学社製などが挙げられる。このような液状のビスフェノールＡ型エポキシ樹脂は、単独使用または２種類以上併用することができる。
【００５５】
また、樹脂成分は、液状のビスフェノール型エポキシ樹脂として、液状のビスフェノールＡ型エポキシ樹脂に加えて、液状のビスフェノールＦ型エポキシ樹脂などの他のビスフェノール型エポキシ樹脂を含むこともできる。
【００５６】
樹脂成分が液状のビスフェノールＡ型エポキシ樹脂および他のビスフェノール型エポキシ樹脂を含有する場合、液状のビスフェノール型エポキシ樹脂において、液状のビスフェノールＡ型エポキシ樹脂が主成分であり、液状の他のビスフェノール型エポキシ樹脂（ビスフェノールＦ型エポキシ樹脂など）が副成分である。液状のビスフェノールＡ型エポキシ樹脂は、液状のビスフェノール型エポキシ樹脂全量（ビスフェノールＡ型エポキシ樹脂と他のビスフェノール型エポキシ樹脂との総和）に対して、例えば、９０質量％以上１００質量％以下であり、液状の他のビスフェノール型エポキシ樹脂（ビスフェノールＦ型エポキシ樹脂）は、液状のビスフェノール型エポキシ樹脂全量に対して、例えば、０質量％以上１０質量％以下である。
【００５７】
液状のビスフェノール型エポキシ樹脂の含有割合は、総エポキシ成分１００質量部に対して、例えば、５質量部以上、好ましくは、１０質量部以上、さらに好ましくは、１５質量部以上、例えば、３０質量部以下、好ましくは、２５質量部以下、さらに好ましくは、２０質量部以下である。
【００５８】
また、液状のビスフェノール型エポキシ樹脂の含有割合は、クレゾールノボラック型エポキシ樹脂１００質量部に対して、例えば、５質量部以上、好ましくは、７質量部以上、さらに好ましくは、１５質量部以上、例えば、１００質量部以下、好ましくは、８０質量部以下、さらに好ましくは、６０質量部以下である。
【００５９】
また、液状のビスフェノール型エポキシ樹脂の含有割合は、固形のビスフェノール型エポキシ樹脂１００質量部に対して、例えば、１０質量部以上、好ましくは、２５質量部以上、さらに好ましくは、５０質量部以上、例えば、３００質量部以下、好ましくは、２００質量部以下、さらに好ましくは、１５０質量部以下である。
【００６０】
また、液状のビスフェノール型エポキシ樹脂の含有割合は、固形のフルオレン環含有エポキシ化合物１００質量部に対して、例えば、２０質量部以上、好ましくは、５０質量部以上、さらに好ましくは、１００質量部以上、例えば、８００質量部以下、好ましくは、７００質量部以下、さらに好ましくは、４００質量部以下である。
【００６１】
液状のビスフェノール型エポキシ樹脂の含有割合が上記下限以上であれば、後述するコア用樹脂組成物層のタック性の向上を図ることができ、後述するコア用樹脂組成物層をアンダークラッド層やカバーフィルムに確実に密着させることができる。液状のビスフェノール型エポキシ樹脂の含有割合が上記上限以下であれば、後述するコア用樹脂組成物層のタック性が過度に上昇することを抑制でき、コア用樹脂組成物層からカバーフィルムやキャリアフィルムを円滑に剥離することができる。つまり、液状のビスフェノール型エポキシ樹脂の含有割合が上記範囲内であれば、後述するカバーフィルム樹脂組成物層のタック性を、ドライプロセスに要求される範囲に確実に調整できる。
（１−４）固形のフルオレン環含有エポキシ化合物
固形のフルオレン環含有エポキシ化合物は、光導波路のコア層の屈折率を調整するための屈折率調整成分である。固形のフルオレン環含有エポキシ化合物は、フルオレン環と、エポキシ基とを有する。
【００６２】
このような固形のフルオレン環含有エポキシ化合物として、例えば、下記化学式（２）に示されるフルオレン環含有エポキシ化合物が挙げられる。
化学式（２）
【００６３】
【化２】
2018146710.tif 000004
【００６４】
上記化学式（２）に示されるフルオレン環含有エポキシ化合物は、結晶性のモノマーである。
【００６５】
固形のフルオレン環含有エポキシ化合物が、上記化学式（２）に示されるフルオレン環含有エポキシ化合物を含むと、後述するコア層の屈折率の向上を確実に図ることができる。また、固形のフルオレン環含有エポキシ化合物は、好ましくは、上記化学式（２）に示されるフルオレン環含有エポキシ化合物からなる。
【００６６】
上記化学式（２）に示されるフルオレン環含有エポキシ化合物は、市販品を用いることもでき、例えば、オグソールＰＧ−１００（大阪ガスケミカル社製）などが挙げられる。
【００６７】
固形のフルオレン環含有エポキシ化合物の含有割合は、総エポキシ成分１００質量部に対して、例えば、１質量部以上、好ましくは、５質量部以上、さらに好ましくは、８質量部以上、例えば、２５質量部以下、好ましくは、１５質量部以下、さらに好ましくは、１０質量部以下である。
【００６８】
固形のフルオレン環含有エポキシ化合物の含有割合が上記下限以上であれば、コア層の屈折率の向上を図ることができる。固形のフルオレン環含有エポキシ化合物の含有割合が上記上限以下であれば、他のエポキシ成分の含有量を確保することができ、光導波路に要求される種々の特性をよりバランスよく確保できる。
（１−５）他の樹脂成分
また、樹脂成分は、本発明の効果を阻害しない範囲で、上記した特定のエポキシ成分（クレゾールノボラック型エポキシ樹脂、固形のビスフェノール型エポキシ樹脂、液状のビスフェノール型エポキシ樹脂および固形のフルオレン環含有エポキシ化合物）以外の他の樹脂成分を含有することもできる。
【００６９】
他の樹脂成分として、例えば、他のエポキシ成分（例えば、液状のフルオレン環含有エポキシ化合物など）、ポリオレフィン系樹脂、シリコーン系樹脂、ウレタン系樹脂などが挙げられる。これら他の樹脂成分は、単独使用または２種以上併用することができる。
【００７０】
なお、上記した特定のエポキシ成分（総エポキシ成分）の含有割合は、樹脂成分中において、例えば、９０質量％以上１００質量％以下である。また、他の樹脂成分の含有割合は、樹脂成分中において、例えば、０質量％以上１０質量％以下である。
２．光カチオン重合開始剤
光カチオン重合開始剤は、光照射により酸を発生する光酸発生剤であって、光照射（例えば、紫外線照射）によりコア用エポキシ樹脂組成物を硬化させる。
【００７１】
光カチオン重合開始剤として、例えば、ヘキサフルオロアンチモン系スルホニウム塩（例えば、トリフェニルスルホニウムヘキサフルオロアンチモネート、ｐ−（フェニルチオ）フェニルジフェニルスルホニウムヘキサフルオロアンチモネート、４−クロロフェニルジフェニルスルホニウムヘキサフルオロアンチモネート、ビス［４−（ジフェニルスルホニオ）フェニル］スルフィドビスヘキサフルオロアンチモネート、ジフェニルヨードニウムヘキサフルオロアンチモネートなど）、ヘキサフルオロリン酸系スルホニウム塩（例えば、トリフェニルスルホニウムヘキサフルオロホスフェート、ｐ−（フェニルチオ）フェニルジフェニルスルホニウムヘキサフルオロホスフェート、４−クロロフェニルジフェニルスルホニウムヘキサフルオロホスフェート、ビス［４−（ジフェニルスルホニオ）フェニル］スルフィドビスヘキサフルオロホスフェート、（２，４−シクロペンタジエン−１−イル）［（１−メチルエチル）ベンゼン］−Ｆｅ−ヘキサフルオロホスフェートなど）などが挙げられる。光カチオン重合開始剤は、単独使用または２種以上併用することができる。
【００７２】
光カチオン重合開始剤のなかでは、好ましくは、ヘキサフルオロアンチモン系スルホニウム塩、さらに好ましくは、トリフェニルスルホニウムヘキサフルオロアンチモネート、および、ジフェニルヨードニウムヘキサフルオロアンチモネートが挙げられる。
【００７３】
光カチオン重合開始剤の含有割合は、樹脂成分１００質量部に対して、例えば、０．１質量部以上、好ましくは、０．２５質量部以上、例えば、３質量部以下、好ましくは、１質量部以下である。
３．その他の添加剤など
コア用エポキシ樹脂組成物は、必要に応じて、さらに有機溶媒や酸化防止剤などを含有することができる。
【００７４】
コア用エポキシ樹脂組成物が有機溶媒を含有すれば、コア用エポキシ樹脂組成物をコア形成用ワニス（以下、コアワニスとする。）として調製できる。
【００７５】
有機溶媒として、例えば、エステル類（例えば、乳酸エチル、プロピレングリコールメチルアセテートなど）、ケトン類（例えば、メチルエチルケトン、シクロヘキサノン、２−ブタノンなど）、エーテル類（例えば、ジグライム、ジエチレングリコールメチルエチルエーテル、プロピレングリコールモノメチルエーテル、テトラメチルフラン、ジメトキシエタンなど）、アミド類（例えば、Ｎ，Ｎ−ジメチルアセトアミドなど）などが挙げられ、好ましくは、エステル類、さらに好ましくは、乳酸エチルが挙げられる。有機溶媒は、単独使用または２種以上併用することができる。
【００７６】
有機溶媒の含有割合は、樹脂成分１００質量部に対して、例えば、２０質量部以上、好ましくは、４０質量部以上、例えば、８０質量部以下、好ましくは、６０質量部以下である。
【００７７】
コア用エポキシ樹脂組成物が酸化防止剤を含有すれば、コア用エポキシ樹脂組成物の酸化劣化を防止でき、コア用エポキシ樹脂組成物の安定性の向上を図ることができる。
【００７８】
酸化防止剤として、例えば、ヒンダードフェノール系酸化防止剤、リン酸エステル系酸化防止剤などが挙げられる。酸化防止剤は、単独使用または２種以上併用することができる。酸化防止剤のなかでは、好ましくは、ヒンダードフェノール系酸化防止剤およびリン酸エステル系酸化防止剤の併用が挙げられる。
【００７９】
酸化防止剤の含有割合は、樹脂成分１００質量部に対して、例えば、０．１質量部以上、好ましくは、０．５質量部以上、例えば、３質量部以下、好ましくは、１質量部以下である。
【００８０】
また、コア用エポキシ樹脂組成物は、さらに必要に応じて、シラン系またはチタン系のカップリング剤、密着付与剤、レベリング剤、消泡剤などを、適宜の割合で含有することができる。
【００８１】
このようなコア用エポキシ樹脂組成物では、樹脂成分が、架橋性成分（反応性成分）であるクレゾールノボラック型エポキシ樹脂と、柔軟性付与成分である固形のビスフェノール型エポキシ樹脂および液状のビスフェノール型エポキシ樹脂と、屈折率調整成分である固形のフルオレン環含有エポキシ化合物とを含有する。
【００８２】
そのため、コア用エポキシ樹脂組成物の硬化物を含むコア層は、低い吸収損失、優れたパターニング性、優れた柔軟性および高い屈折率をバランスよく確保することができる。
【００８３】
また、柔軟性付与成分が液状のビスフェノール型エポキシ樹脂を含むので、コア用エポキシ樹脂組成物を含むコア用樹脂組成物層にタック性を付与することができる。
【００８４】
よって、コア用エポキシ樹脂組成物は、光導波路に要求される種々の特性をバランスよく確保できながら、ドライプロセスによるコア層の形成に好適に適用することができる。
【００８５】
また、コア用エポキシ樹脂組成物では、好ましくは、クレゾールノボラック型エポキシ樹脂、固形のビスフェノール型エポキシ樹脂、液状のビスフェノール型エポキシ樹脂および固形のフルオレン環含有エポキシ化合物のそれぞれの含有割合が、上記の範囲である。
【００８６】
とりわけ、コア用エポキシ樹脂組成物では、まず、パターニング性およびドライプロセス適性（ドライフィルム適性）を確保するために、クレゾールノボラック型エポキシ樹脂および液状のビスフェノール型エポキシ樹脂のそれぞれの含有割合を上記の範囲に設計している。
【００８７】
そして、クレゾールノボラック型エポキシ樹脂および液状のビスフェノール型エポキシ樹脂のそれぞれの含有割合を確保したうえで、固形のビスフェノール型エポキシ樹脂および固形のフルオレン環含有エポキシ化合物のそれぞれの含有割合を、トレードオフの関係となるコア層の柔軟性と屈折率とがバランスよく両立するように上記の範囲に設計している。
【００８８】
そのため、コア用エポキシ樹脂組成物の硬化物を含むコア層は、優れたパターニング性およびドライプロセス適性を確保できながら、優れた柔軟性および高い屈折率をバランスよく確保することができる。
＜光導波路コア形成用感光性フィルム＞
次に、図１を参照して、本発明の光導波路コア形成用感光性フィルムの一実施形態であるコア用感光性フィルム１について説明する。
【００８９】
図１に示すように、コア用感光性フィルム１は、上記したコア用エポキシ樹脂組成物を含むコア用樹脂組成物層２（樹脂組成物層の一例）と、キャリアフィルム３と、カバーフィルム４とを備える。なお、コア用感光性フィルム１は、光導波路の一部品（コア層）を作製するための部品であり、具体的には、コア用樹脂組成物層２、キャリアフィルム３およびカバーフィルム４からなり、部品単独で流通し、産業上利用可能なデバイスである。
【００９０】
コア用樹脂組成物層２は、上記したコア用エポキシ樹脂組成物の乾燥物であって、フィルム形状（平板形状）を有するドライフィルムである。具体的には、コア用樹脂組成物層２は、所定の厚みを有し、前記厚み方向と直交する所定方向に延び、平坦な表面および平坦な裏面を有している。
【００９１】
コア用樹脂組成物層２では、上記したエポキシ成分（クレゾールノボラック型エポキシ樹脂、固形のビスフェノール型エポキシ樹脂、液状のビスフェノール型エポキシ樹脂、固形のフルオレン環含有エポキシ化合物）は重合しておらず、コア用樹脂組成物層２は、それらエポキシ成分を未硬化の状態で含有する。コア用樹脂組成物層２は、表面タック性を有する。
【００９２】
キャリアフィルム３は、コア用感光性フィルム１がコア層の形成に用いられるまでの間、コア用樹脂組成物層２を支持および保護するために、コア用樹脂組成物層２の裏面に剥離可能に貼着されている。つまり、キャリアフィルム３は、コア用感光性フィルム１の出荷・搬送・保管時において、コア用樹脂組成物層２の裏面を被覆するように、コア用樹脂組成物層２の裏面に積層され、コア用感光性フィルム１の使用直前において、コア用樹脂組成物層２の裏面から略Ｕ字状に湾曲するように引き剥がすことができる可撓性フィルムである。
【００９３】
キャリアフィルム３は、平板形状を有し、具体的には、所定の厚みを有し、前記厚み方向と直交する所定方向に延び、平坦な表面および平坦な裏面を有している。キャリアフィルム３の貼着面（表面）は、必要により剥離処理されている。キャリアフィルム３は、好ましくは、光透過性を有している。
【００９４】
キャリアフィルム３の材料は、例えば、ポリエステル（例えば、ポリエチレンテレフタレート（ＰＥＴ）など）、ポリオレフィン（例えば、ポリエチレン、ポリプロピレンなど）などの樹脂材料が挙げられる。
【００９５】
カバーフィルム４は、コア用感光性フィルム１がコア層の形成に用いられるまでの間、コア用樹脂組成物層２を保護するために、コア用樹脂組成物層２の表面に剥離可能に貼着されている。つまり、カバーフィルム４は、コア用感光性フィルム１の出荷・搬送・保管時において、コア用樹脂組成物層２の表面を被覆するように、コア用樹脂組成物層２の表面に積層され、コア用感光性フィルム１の使用直前において、コア用樹脂組成物層２の表面から略Ｕ字状に湾曲するように引き剥がすことができる可撓性フィルムである。
【００９６】
カバーフィルム４は、平板形状を有し、具体的には、所定の厚みを有し、前記厚み方向と直交する所定方向に延び、平坦な表面および平坦な裏面を有している。また、カバーフィルム４の貼着面（裏面）は、必要により剥離処理されている。カバーフィルム４の材料として、例えば、キャリアフィルム３と同様の樹脂材料が挙げられる。
＜光導波路コア形成用感光性フィルムの製造方法＞
次に、コア用感光性フィルム１の製造方法について説明する。
【００９７】
コア用感光性フィルム１を製造するには、例えば、キャリアフィルム３の表面に、コア用エポキシ樹脂組成物（好ましくは、コアワニス）を公知の方法により塗工する。
【００９８】
次いで、コア用エポキシ樹脂組成物を加熱乾燥して塗膜を形成する。
【００９９】
これにより、塗膜が乾燥して、コア用エポキシ樹脂組成物から形成されるコア用樹脂組成物層２が調製される。
【０１００】
次いで、コア用樹脂組成物層２の表面にカバーフィルム４を、公知のラミネータにより貼り付ける。
【０１０１】
以上によって、コア用感光性フィルム１が製造される。
＜光電混載基板＞
上記したコア用感光性フィルム１は、上記したコア用エポキシ樹脂組成物を含むコア用樹脂組成物層２を有するので、光導波路に要求される種々の特性をバランスよく確保できながら、ドライプロセスによるコア層の形成に好適に適用することができる。
【０１０２】
本実施形態では、図２〜図５Ｆを参照して、コア用感光性フィルム１が、光導波路８を備える光電気混載基板７の製造に用いられる場合について説明する。
【０１０３】
まず、図２〜図４を参照して、光電気混載基板７の構成について説明する。なお、図２では、後述するコア層１０の相対配置および形状を明確にするために、後述するオーバークラッド層１２を省略している。
【０１０４】
図２〜図４に示すように、光電気混載基板７は、所定方向に延びる略平板形状を有する。光電気混載基板７は、電気回路基板９と、光導波路８とを一体に備える。電気回路基板９と光導波路８とは、光電気混載基板７の厚み方向に積層されている。
【０１０５】
図３に示すように、電気回路基板９は、金属支持層１５と、ベース絶縁層１６と、導体層１７と、カバー絶縁層１８とを備え、好ましくは、それらのみからなる。
【０１０６】
金属支持層１５は、導体層１７を補強する補強層である。金属支持層１５は、電気回路基板９において、所定方向の一端部に設けられる。金属支持層１５の材料として、例えば、ステンレスなどの金属が挙げられる。金属支持層１５は、後述する複数（３つ）のコア部１３に対応する複数（３つ）の開口部１９を有する。開口部１９は、金属支持層１５を厚み方向に貫通する。
【０１０７】
ベース絶縁層１６は、導体層１７と金属支持層１５とを絶縁する絶縁層であって、電気回路基板９の厚み方向における導体層１７と金属支持層１５との間に位置する。ベース絶縁層１６は、電気回路基板９の全体にわたって延びている。ベース絶縁層１６の材料として、例えば、ポリイミドなどの樹脂が挙げられる。
【０１０８】
導体層１７は、電気（電気信号）を、外部の回路基板（図示せず）および光素子（図示せず）間を伝送する信号層である。導体層１７は、電気回路基板９において、所定方向の一端部に設けられる。導体層１７の材料としては、例えば、銅などの導体が挙げられる。
【０１０９】
導体層１７は、第１端子２０と、第２端子２２と、第１端子２０と第２端子２２とを電気的に接続する配線２１とを有するパターン形状を有する。第１端子２０は、後述する複数のコア部１３のそれぞれに対して２つ（１対）ずつ設けられる。第２端子２２は、複数の第１端子２０のそれぞれに対応して複数設けられ、配線２１により各第１端子２０と電気的に接続されている。
【０１１０】
カバー絶縁層１８は、配線２１を被覆し、かつ、第１端子２０および第２端子２２を露出するように、ベース絶縁層１６上に配置される。カバー絶縁層１８の材料として、例えば、ポリイミドなどの樹脂が挙げられる。
【０１１１】
光導波路８は、ストリップ型光導波路である。光導波路８は、電気回路基板９上に配置されており、可撓性を有する。光導波路８は、クラッド層の一例としてのアンダークラッド層１１およびオーバークラッド層１２と、コア層１０とを備え、好ましくは、それらのみからなる。アンダークラッド層１１およびオーバークラッド層１２は、コア層１０を被覆する。
【０１１２】
アンダークラッド層１１は、電気回路基板９上に積層されている。アンダークラッド層１１の材料は、例えば、透明性および可撓性を有する樹脂であり、詳しくは後述する。
【０１１３】
アンダークラッド層１１の屈折率は、例えば、１．５６０以下、好ましくは、１．５５４以下である。
【０１１４】
コア層１０は、アンダークラッド層１１上に配置される。コア層１０は、上記したコア用エポキシ樹脂組成物の硬化物を含み、好ましくは、上記したコア用エポキシ樹脂組成物の硬化物からなる。コア層１０は、可撓性を有している。
【０１１５】
図２および図４に示すように、コア層１０は、光導波路８の幅方向に互いに間隔を隔てて配置される複数（３つ）のコア部１３を有する。コア部１３は、所定方向に延びる平面視略矩形状を有する。
【０１１６】
図３に示すように、コア部１３は、ミラー面１４を有する。ミラー面１４は、コア部１３が切り欠かれて形成されており、コア部１３の延びる方向に対して４５度の角度をなす斜面である。ミラー面１４は、厚み方向に投影したときに、金属支持層１５の開口部１９内に位置する。
【０１１７】
コア層１０の屈折率は、アンダークラッド層１１およびオーバークラッド層１２の屈折率よりも大きい。具体的には、コア層１０の屈折率は、例えば、１．５８３以上、好ましくは、１．５８４以上である。
【０１１８】
図４に示すように、オーバークラッド層１２は、コア層１０を被覆するように、アンダークラッド層１１上に配置される。オーバークラッド層１２の材料は、例えば、透明性および可撓性を有する樹脂であり、好ましくは、アンダークラッド層１１の材料と同一である。
【０１１９】
オーバークラッド層１２の屈折率は、コア層１０の屈折率よりも小さい。オーバークラッド層１２の屈折率の範囲は、アンダークラッド層１１の屈折率の範囲と同じである。
＜光電混載基板の製造方法＞
次に、図５Ａ〜図５Ｆを参照して、本発明の光導波路の製造方法の一実施形態としての光電気混載基板７の製造方法について説明する。
【０１２０】
光電気混載基板７の製造方法は、電気回路基板９を準備する工程と、アンダークラッド層１１を形成するアンダークラッド形成工程（図５Ａ）と、コア用感光性フィルム１が有するコア用樹脂組成物層２をアンダークラッド層１１に貼り付ける貼付工程（図５Ｂ）と、コア用樹脂組成物層２を露光および現像して、アンダークラッド層１１上にコア層１０を形成するコア形成工程（図５Ｃ〜図５Ｅ）と、コア層１０を被覆するように、アンダークラッド層１１上にオーバークラッド層１２（図５Ｄ）を形成するオーバークラッド形成工程とを順に含む。このような光電気混載基板７の製造方法は、好ましくは、ロールツーロール方式により実施される。
【０１２１】
まず、図２〜図４に示すように、金属支持層１５と、ベース絶縁層１６と、導体層１７と、カバー絶縁層１８とを備える電気回路基板９を準備する。
【０１２２】
次いで、図５Ａに示すように、アンダークラッド形成工程では、電気回路基板９上に、アンダークラッド層１１の材料から形成されるクラッド用樹脂組成物層を形成した後、フォトリソグラフィ法によってアンダークラッド層１１を形成する。
【０１２３】
なお、好ましくは、アンダークラッド形成工程の前に、電気回路基板９を補強するための補強シート２６が電気回路基板９の裏面（アンダークラッド層１１の形成面と反対側の面）に貼り付けられる。補強シート２６は、電気回路基板９の裏打材であって、例えば、ＰＥＴフィルムなどの樹脂フィルムが挙げられる。
【０１２４】
クラッド樹脂組成物層の形成方法は、特に制限されず、電気回路基板９上にアンダークラッド層１１の材料を含むクラッドワニスを塗工して乾燥させるウェットプロセスであってもよく、別途、クラッドワニスをキャリアフィルム上に塗工し乾燥させてクラッド用樹脂組成物層を調製し、そのクラッド用樹脂組成物層を電気回路基板９に貼り付けるドライプロセスであってもよい。
【０１２５】
クラッドワニスは、例えば、クラッド用エポキシ樹脂成分と、上記した光カチオン重合開始剤とを含有し、必要に応じて、上記した有機溶媒、上記した酸化防止剤などを適宜の割合で含有している。
【０１２６】
クラッド用エポキシ樹脂成分は、特に制限されないが、例えば、多官能エポキシ樹脂、二官能エポキシ樹脂などを含んでいる。
【０１２７】
多官能エポキシ樹脂は、３つ以上のエポキシ基を有しており、例えば、上記したクレゾールノボラック型エポキシ樹脂、固形の脂環族含有多官能エポキシ樹脂（例えば、２，２−ビス（ヒドロキシメチル）−１−ブタノールの１，２−エポキシ−４−（２−オキシラニル）シクロヘキサン付加物など）、１，３，５−トリスグリシジルイソシアヌル酸などが挙げられる。多官能エポキシ樹脂は、単独使用または２種以上併用することができる。
【０１２８】
二官能エポキシ樹脂は、２つのエポキシ基を有しており、例えば、上記した固形のビスフェノール型エポキシ樹脂、上記した液状のビスフェノール型エポキシ樹脂、下記一般式（３）で示される液状の二官能エポキシ樹脂、下記一般式（４）で示される固形の二官能エポキシ樹脂などが挙げられる。二官能エポキシ樹脂は、単独使用または２種以上併用することができる。
一般式（３）
【０１２９】
【化３】
2018146710.tif 000005
【０１３０】
［一般式（３）中において、Ｒ１は、水素原子またはメチル基を示す。複数のＲ１は、互いに同一であってもよく異なっていてもよい。Ｒ２は、水素原子、メチル基、塩素原子および臭素原子からなる群から選択される１種の原子を示す。複数のＲ２は、互いに同一であってもよく異なっていてもよい。Ｘは、炭素数２〜１５のアルキレン基またはアルキレンオキシ基を示す。複数のＸは、互いに同一であってもよく異なっていてもよい。ｎは、１以上５以下である。］
一般式（４）
【０１３１】
【化４】
2018146710.tif 000006
【０１３２】
［一般式（４）中において、Ｒ１は、水素原子、メチル基、塩素原子および臭素原子からなる群から選択される１種の原子を示す。複数のＲ１は、互いに同一であってもよく異なっていてもよい。Ｘは、炭素数２〜１５のアルキレン基またはアルキレンオキシ基を示す。複数のＸは、互いに同一であってもよく異なっていてもよい。ｎは、１以上１０００以下である。］
次いで、貼付工程では、まず、図１に仮想線で示すように、コア用感光性フィルム１からカバーフィルム４を剥離して除去する。
【０１３３】
次いで、図５Ｂに示すように、コア用樹脂組成物層２がアンダークラッド層１１と向かい合うように配置して、公知のラミネータにより、コア用樹脂組成物層２をアンダークラッド層１１に貼り付ける。
【０１３４】
このとき、貼付温度は、例えば、４０℃以上、好ましくは、６０℃以上、例えば、１２０℃以下、好ましくは、１００℃以下である。貼付圧力は、例えば、０．０５ＭＰａ以上、好ましくは、０．１ＭＰａ以上、例えば、１．０ＭＰａ以下、好ましくは、０．５ＭＰａ以下である。
【０１３５】
次いで、コア形成工程では、まず、図５Ｃに示すように、コア層１０のパターンに対応するスリットが形成されるフォトマスク２５を介して、キャリアフィルム３越しにコア用樹脂組成物層２に紫外線を照射する。
【０１３６】
このとき、紫外線は、キャリアフィルム３を透過して、コア用樹脂組成物層２においてコア層１０に対応する部分を露光する。これにより、コア用樹脂組成物が硬化して、コア用樹脂組成物の硬化物から形成されるコア層１０が形成する。
【０１３７】
紫外線の照射量は、例えば、１０ｍＪ／ｃｍ２以上、好ましくは、１００ｍＪ／ｃｍ２以上、さらに好ましくは、５００ｍＪ／ｃｍ２以上、例えば、２００００ｍＪ／ｃｍ２以下、好ましくは、１５０００ｍＪ／ｃｍ２以下、さらに好ましくは、１００００ｍＪ／ｃｍ２以下である。
【０１３８】
次いで、図５Ｄに示すように、キャリアフィルム３を、露光後のコア用樹脂組成物層２から剥離して除去する。その後、好ましくは、露光後のコア用樹脂組成物層２をプリベークする。
【０１３９】
加熱温度は、例えば、８０℃以上、好ましくは、１００℃以上、例えば、２５０℃以下、好ましくは、１５０℃以下である。加熱時間は、例えば、１０秒以上、好ましくは、５分以上、例えば、２時間以下、好ましくは、１時間以下である。
【０１４０】
次いで、図５Ｅに示すように、公知の現像液（例えば、γ―ブチロラクトンなど）により現像処理して、コア用樹脂組成物層２における未露光部分を溶解除去する。
【０１４１】
これにより、アンダークラッド層１１上にコア層１０が形成される。
【０１４２】
次いで、オーバークラッド形成工程では、コア層１０を被覆するようにアンダークラッド層１１上に、オーバークラッド層１２の材料から形成されるクラッド用樹脂組成物層を形成した後、フォトリソグラフィ法によってオーバークラッド層１２を形成する。
【０１４３】
クラッド樹脂組成物層の形成方法は、例えば、アンダークラッド層１１の形成において上記した方法と同様の方法が挙げられ、オーバークラッド層１２の材料として、例えば、アンダークラッド層１１の材料と同様のものが挙げられる。
【０１４４】
次いで、電気回路基板９から補強シート２６を剥離した後、ミラー面１４（図２参照）が形成されるように、光導波路８を外形加工する。
【０１４５】
以上によって、光電気混載基板７が製造される。
【０１４６】
図３および４に示すように、光電気混載基板７は、上記したコア用エポキシ樹脂組成物の硬化物を含むコア層１０を備えるので、光導波路８に要求される種々の特性をバランスよく確保できながら、コア層１０の寸法精度の向上を図ることができる。
【０１４７】
また、図５Ａに示すように、光電気混載基板７の製造方法では、好ましくは、アンダークラッド形成工程の前に、電気回路基板９に補強シート２６が貼り付けられる。このとき、補強シート２６を貼り付けるための圧力により、電気回路基板９が変形し（撓み）、例えば、ロールツーロールにより搬送すると、張力により電気回路基板９に凹みが生じる場合がある。また、電気回路基板９は、樹脂を材料とするベース絶縁層１６およびカバー絶縁層１８と、金属を材料とする金属支持層１５および導体層１７とを備える。そのため、電気回路基板９は、異なる材料からなる部材の剛性や線膨張係数の差により凹みが生じる場合がある。
【０１４８】
そして、凹みを有する電気回路基板９上にアンダークラッド層１１を形成すると、アンダークラッド層１１が電気回路基板９の凹みに追従して、アンダークラッド層１１にも凹みが生じる（図６Ｂ参照）。
【０１４９】
しかし、上記の光電気混載基板７の製造方法では、図５Ｂ〜図５Ｆに示すように、コア用感光性フィルム１が有するコア用樹脂組成物層２をアンダークラッド層１１に貼り付けた後、コア用樹脂組成物層２を露光および現像して、アンダークラッド層１１上にコア層１０を形成する。つまり、コア層１０をドライプロセスにより形成できる。
【０１５０】
そのため、アンダークラッド層１１が凹みを有する場合であっても、要求される種々の特性をバランスよく有し、かつ、優れた寸法精度を有するコア層１０を備える光電気混載基板７を円滑に製造することができる。
【０１５１】
＜変形例＞
変形例において、上記の実施形態と同様の部材および工程については、同一の参照符号を付し、その詳細な説明を省略する。
【０１５２】
図１に示すように、コア用感光性フィルム１は、コア用樹脂組成物層２と、キャリアフィルム３と、カバーフィルム４とを備えるが、本発明の光導波路コア形成用感光性フィルムは、これに限定されない。光導波路コア形成用感光性フィルムは、コア用樹脂組成物層２を備えていれば、キャリアフィルム３および／またはカバーフィルム４を備えなくてもよい。つまり、光導波路コア形成用感光性フィルムは、コア用樹脂組成物層２のみから構成されてもよく、また、コア用樹脂組成物層２と、キャリアフィルム３およびカバーフィルム４のいずれか一方とを備えてもよい。
【０１５３】
上記した実施形態では、光導波路８および電気回路基板９を備える光電気混載基板７を説明したが、これに限定されない。光導波路８は、電気回路基板９に代えて基材上に設けられてもよい。基材として、例えば、シリコンウェハ、金属基板（例えば、スレンレス板など）、ガラス基板などが挙げられる。
【０１５４】
上記した実施形態では、コア形成工程において、コア用樹脂組成物層２の露光部分が不溶化し、コア用樹脂組成物層２の未露光部分が可溶化するポジ型を説明したが、これに限定されず、コア用樹脂組成物層２の未露光部分が不溶化し、コア用樹脂組成物層２の未露光部分が不溶化するネガ型であってもよい。
【０１５５】
上記した各変形例についても、一実施形態と同様の作用効果を奏する。上記の実施形態および変形例は、適宜組み合わせることができる。
【実施例】
【０１５６】
以下に実施例および比較例を示し、本発明をさらに具体的に説明する。なお、本発明は、何らそれらに限定されない。また、以下の記載において用いられる配合割合（含有割合）、物性値、パラメータなどの具体的数値は、上記の「発明を実施するための形態」において記載されている、それらに対応する配合割合（含有割合）、物性値、パラメータなど該当記載の上限（「以下」、「未満」として定義されている数値）または下限（「以上」、「超過」として定義されている数値）に代替することができる。なお、「部」および「％」は、特に言及がない限り、質量基準である。
【０１５７】
製造例１
（クラッドワニスの調製）
遮光条件下にて、固形の脂環族含有多官能エポキシ樹脂（２，２−ビス（ヒドロキシメチル）−１−ブタノールの１，２−エポキシ−４−（２−オキシラニル）シクロヘキサン付加物、商品名：ＥＨＰＥ３１５０、ダイセル社製）３０部、上記一般式（４）で示される固形のビスフェノール型エポキシ樹脂（商品名：ＹＸ−７１８０ＢＨ４０、三菱化学社製）３０部、固形のビスフェノール型エポキシ樹脂１５部、液状のビスフェノール型エポキシ樹脂５部、光カチオン重合開始剤（ヘキサフルオロアンチモン系スルホニウム塩、商品名：ＣＰＩ−１０１Ａ、サンアプロ社製）２．０部、ヒンダードフェノール系酸化防止剤（商品名：Ｓｏｎｇｎｏｘ１０１０、共同薬品社製）０．５部、リン酸エステル系酸化防止剤（ＨＣＡ、三光社製）０．５部を、有機溶媒（乳酸エチル）６５部に混合し、１１０℃加熱下にて撹拌完溶させ、その後室温（２５℃）まで冷却した後、直径１．０μｍのメンブランフィルタを用い加熱加圧濾過して、クラッド層の材料から形成されるクラッドワニス（クラッド用エポキシ樹脂組成物）を調製した。
（クラッド用感光性フィルムの調製）
離型処理されたキャリアフィルム（ポリエチレンフィルム、商品名：サンフォートＡＱ４０５９、日立化成社製）に、クラッドワニスを、アプリケータを用いて塗工した。
【０１５８】
次いで、塗工されたクラッドワニスを、１２０℃で１０分間乾燥した。これにより、クラッドワニスが乾燥して、厚み４０μｍのクラッド用樹脂組成物層が調製された。
【０１５９】
次いで、クラッド用樹脂組成物層に、離型処理されたカバーフィルム（ポリエチレンフィルム、商品名：サンフォートＡＱ４０５９、日立化成社製）を、ラミネータ（条件：４０℃、搬送速度０．５ｍ／ｍｉｎ、貼付圧力０．３ＭＰａ）を用いて貼り合わせた。
【０１６０】
以上によって、クラッド用感光性フィルムを調製した。
【０１６１】
実施例１〜１０
（コアワニスの調製）
遮光条件下にて、上記一般式（１）で示されるクレゾールノボラック型エポキシ樹脂（エポキシ当量１９４〜２０８ｇ／ｅｑ．）、固形のビスフェノールＡ型エポキシ樹脂（エポキシ当量６００〜７００ｇ／ｅｑ．）、液状のビスフェノールＡ型エポキシ樹脂（エポキシ当量１８４〜１９４ｇ／ｅｑ．）、上記化学式（２）で示される固形のフルオレン環含有エポキシ化合物、光カチオン重合開始剤（ヘキサフルオロアンチモン系スルホニウム塩）、ヒンダードフェノール系酸化防止剤、リン酸エステル系酸化防止剤を、表１および表２に示す処方で、有機溶媒（乳酸エチル）に混合し、１１０℃加熱下にて撹拌完溶させ、その後室温（２５℃）まで冷却した後、直径１．０μｍのメンブランフィルタを用い加熱加圧濾過を行ない、コア層の材料から形成されるコアワニス（コア用エポキシ樹脂組成物）を調製した。
【０１６２】
なお、比較例１では、液状のビスフェノールＡ型エポキシ樹脂を添加しなかった。また、比較例２では、固形のビスフェノールＡ型エポキシ樹脂を添加しなかった。また、比較例３では、液状のビスフェノールＡ型エポキシ樹脂を添加せず、固形のフルオレン環含有エポキシ化合物に代えて液状のフルオレン環含有エポキシ化合物を添加した。
（コア用感光性フィルムの調製）
クラッドワニスをコアワニスに変更したこと以外は、クラッド用感光性フィルムの調製と同様にして、コア用感光性フィルムを調製した。コア用樹脂組成物層の厚みは７５μｍであった。
（光導波路の作製）
クラッド用感光性フィルムからカバーフィルムを剥離し、シリコンウェハの表面にクラッド用樹脂組成物層を、加圧式ラミネータを用いて８０℃、０．３ＭＰａの条件でラミネートした。
【０１６３】
次いで、ガラスマスク（厚さ４．８ｍｍ、パターンなし）を介して、キャリアフィルム越しにクラッド用樹脂組成物層に、超高圧水銀灯で３０００ｍＪ／ｃｍ２の条件で紫外光を照射した。紫外光は、キャリアフィルムを透過してクラッド用樹脂組成物層を露光した。これにより、クラッド用樹脂組成物層が硬化した。
【０１６４】
次いで、クラッド用樹脂組成物層からキャリアフィルムを剥離した後、１４０℃で１０分間、加熱処理（プリベーク）した。これにより、シリコンウェハ上にアンダークラッド層が形成された。
【０１６５】
次いで、コア用感光性フィルムからカバーフィルムを剥離し、アンダークラッド層の表面に、コア用脂組成物層を、加圧式ラミネータを用いて８０℃、０．３ＭＰａの条件でラミネートした。
【０１６６】
次いで、Ｌ（ライン）／Ｓ（スペース）＝５０μｍ／２００μｍでコア部に対応するパターンのスリットが形成されているガラスマスク（厚さ４．８ｍｍ）を介して、キャリアフィルム越しにコア用樹脂組成物層に、超高圧水銀灯で５０００ｍＪ／ｃｍ２の条件で紫外光を照射した。紫外光は、キャリアフィルムを透過してコア用樹脂組成物層においてコア層に対応する部分を露光した。これにより、コア層が硬化した。
【０１６７】
次いで、コア用樹脂組成物層からキャリアフィルムを剥離した後、１４０℃で１０分間、加熱処理（プリベーク）した。
【０１６８】
次いで、現像液（γ−ブチロラクトン）中、室温下で現像処理することにより、コア用樹脂組成物層における未露光部分を溶解除去した。
【０１６９】
これにより、アンダークラッド層上にコア層が形成された。その後、コア層をエアブローした後、１２０℃で５分間乾燥した。
【０１７０】
次いで、コア層を被覆するように、アンダークラッド層上に、スピンコータによってクラッドワニスを塗工した。そして、クラッドワニスを１３０℃で５分間乾燥させた。これにより、クラッド用樹脂組成物層が形成された。クラッド用樹脂組成物層の厚みは、２０μｍであった。
【０１７１】
次いで、ガラスマスク（厚さ４．８ｍｍ、パターンなし）を介して、超高圧水銀灯で２０００ｍＪ／ｃｍ２の条件で紫外光を照射して、クラッド用樹脂組成物層を露光した。
【０１７２】
その後、クラッド用樹脂組成物層を、１４０℃で１０分間、加熱処理（プリベーク）した。これにより、アンダークラッド層上にオーバークラッド層が形成された。
【０１７３】
以上によって、光導波路が調製された。
【０１７４】
［評価］
各実施例および各比較例のコア用エポキシ樹脂組成物（コアワニス）について、以下の項目を評価した。その結果を表１および表２に示す。
［パターニング性］
上記実施例および比較例の光導波路の調製において、オーバークラッド層の形成前に、ＣＣＤカメラを用いてコア層の形状を確認した。そして、下記の基準に基づき評価した。
○：コア層において正常な矩形状のパターン（コア部）が形成された。
△：コア層において矩形からやや外れた形状のパターン（コア部）が形成されたが、下記の直線損失には影響しなかった。
×：コア層において矩形から外れた形状のパターン（コア部）が形成され、下記の直線損失値が低下した。
［光導波路の損失評価（直線損失）］
上記実施例および比較例にて調製した光導波路を用いて、光源（８５０ｎｍＶＣＳＥＬ光源ＯＰ２５０、三喜社製）から発振された光をマルチモードファイバー（商品名：ＦＦＰ−Ｇ１２０−０５００（直径５０μｍＭＭＦ、ＮＡ＝０．２）、三喜社製）にて集光して、光導波路のコア層に入射した。そして、コア層から出射された光をレンズ（商品名：ＦＨ１４−１１（倍率２０、ＮＡ＝０．４）、清和光学製作所社製）にて集光し、光計測システム（商品名：オプティカルマルチパワーメーターＱ８２２１、アドバンテスト社製）にて６チャンネルを評価した。その平均全損失から直線損失を算出した。そして、算出した直線損失から、カットバック法により単位長当りの損失値を算出し、下記の基準に基づき評価した。
○：直線損失値が０．０４５ｄＢ／ｃｍ未満であった。
△：直線損失値が０．０４５ｄＢ／ｃｍ以上０．０５５ｄＢ／ｃｍ以下であった。
×：直線損失値が０．０５５ｄＢ／ｃｍを超過した。
［柔軟性］
ガラス基材上に、各実施例および各比較例において得られたコアワニスを塗工した後、１３０℃で５分間加熱乾燥することにより、厚み約７０μｍのコア用樹組成物層を調製した。次いで、コア用樹組成物層に対して、混線（超高圧水銀ランプ使用、バンドパスフィルタなし）にて波長３６５ｎｍ照度を基準に４０００ｍＪ／ｃｍ２にて、厚み４．８ｍｍのガラスマスク（パターンなし）を介して露光した。その後、１４０℃で１０分間加熱して、コア層を調製した。コア層をガラス基材から剥離し、下記の曲率半径まで屈曲して、コア層のクラックの有無を確認した。そして、下記の基準に基づき評価した。
○：曲率半径１ｍｍでクラックが発生しなかった。
△：曲率半径２ｍｍでクラックが発生しなかったが、曲率半径１ｍｍでクラックが発生した。
×：曲率半径２ｍｍでクラックが発生した。
［屈折率］
厚み０．８ｍｍのシリコンウエハ上に、各実施例および各比較例において得られたコアワニスをスピンコーターにて塗工した後、１３０℃で１０分間加熱乾燥することにより、コア用樹組成物層を調製した。次いで、コア用樹組成物層に対して、混線（超高圧水銀ランプ使用、バンドパスフィルタなし）にて３６５ｎｍ照度を基準に、４０００ｍＪ／ｃｍ２にて、厚み４．８ｍｍのガラスマスク（パターンなし）を介して露光した。その後、１４０℃で１０分間加熱をして、コア層を調製した。そして、プリズムカップラー（ＳＰＡ−４０００型番、ＳＡＩＲＯＮ  ＴＥＣＨＮＯＬＯＧＹ社製）により、波長８５０ｎｍにおけるコア層の屈折率を確認した。そして、下記の基準に基づき評価した。
○：波長８３０ｎｍでの屈折率が１．５８４以上であった。
△：波長８３０ｎｍでの屈折率が１．５８３以上１．５８４未満であった。
×：波長８３０ｎｍでの屈折率が１．５８３未満であった。
［ドライプロセス適性］
各実施例および各比較例において得られたコア用感光性フィルムから、カバーフィルムを剥離した後、ＰＥＴ基材の表面に、コア用脂組成物層を、加圧式ラミネータを用いて８０℃、０．３ＭＰａの条件でラミネートした。
【０１７５】
次いで、キャリアフィルム越しにコア用脂組成物層に対して、混線（超高圧水銀ランプ使用、バンドパスフィルタなし）にて３６５ｎｍ照度を基準に、５０００ｍＪ／ｃｍ２にて、厚み４．８ｍｍのガラスマスク（パターンなし）を介して露光した。
【０１７６】
次いで、コア用樹脂組成物層からキャリアフィルムを剥離した。そして、ドライプロセス適性を下記の基準により評価した。
○：カバーフィルムがコア用脂組成物層に密着し、かつ、カバーフィルムおよびキャリアフィルムのそれぞれがコア用脂組成物層から軽剥離可能であった。
△：カバーフィルムがコア用脂組成物層に軽密着であるが取扱上問題なし、かつ、カバーフィルムおよびキャリアフィルムのそれぞれがコア用脂組成物層から軽剥離可能であった。
×：カバーフィルムがコア用脂組成物層に強密着し、カバーフィルムの剥離時にコア用脂組成物層に表面アレが生じる、または、カバーフィルムがコア用脂組成物層に密着しなかった。
［総合評価］
上記各評価結果を基に、下記の基準に基づき総合的に評価した。
○：すべての評価項目において○であった。
△：評価項目中１つ以上の△の項目があった。
×：評価項目中１つ以上の×の項目があった。
【０１７７】
【表１−２】
2018146710.tif 000007
【符号の説明】
【０１７８】
１     コア用感光性フィルム
２     コア用樹脂組成物層
７     光電気混載基板
８     光導波路
１０   コア層
１１   アンダークラッド層
１２   オーバークラッド層
【図１】
2018146710.tif 000008
【図２】
2018146710.tif 000009
【図３】
2018146710.tif 000010
【図４】
2018146710.tif 000011
【図５】
2018146710.tif 000012
【図６】
2018146710.tif 000013